(57)【要約】【課題】十分な強度を有し、優れた柔軟性や耐摩耗性を維持しながら、高速高負荷制動時における摩擦係数低下を抑制するフェード性能に優れた乾式ブレーキ用摩擦材を提供することを課題とする。【解決手段】摩擦材原料として、繊維基材、結合材、有機充填材、及び、無機充填材を含有する乾式ブレーキ用摩擦材であって、無機充填材として、中心細孔径が１．０ｎｍ以上５０．０ｎｍ以下の複数の細孔を有する多孔質シリカを含有する、乾式ブレーキ用摩擦材。【選択図】図１
2019023255.tif 000002
【特許請求の範囲】
【請求項１】
摩擦材原料として、繊維基材、結合材、有機充填材、及び、無機充填材を含有する乾式ブレーキ用摩擦材であって、
前記無機充填材として、中心細孔径が１．０ｎｍ以上５０．０ｎｍ以下の複数の細孔を有する多孔質シリカを含有する、乾式ブレーキ用摩擦材。
【請求項２】
前記多孔質シリカの前記細孔の容積の総和が、前記摩擦材原料中に含有する有機物が４００℃で液状物となったときの体積の総和以上である請求項１に記載の乾式ブレーキ用摩擦材。
【請求項３】
前記多孔質シリカの比表面積が、５００ｍ２／ｇ以上１５００ｍ２／ｇ以下である請求項１又は２に記載の乾式ブレーキ用摩擦材。
【請求項４】
前記多孔質シリカの前記細孔の容積が、０．３ｃｍ３／ｇ以上４．０ｃｍ３／ｇ以下である請求項１〜３の何れか一項に記載の乾式ブレーキ用摩擦材。
【請求項５】
前記多孔質シリカが、メソポーラスシリカである請求項１〜４の何れか一項に記載の乾式ブレーキ用摩擦材。
【発明の詳細な説明】
【技術分野】
【０００１】
本発明は、車両用のブレーキ装置等に使用される乾式ブレーキ用摩擦材に関する。
【背景技術】
【０００２】
車両等のブレーキパッドやブレーキシュー等に使用される乾式ブレーキ用摩擦材は、高い効き（高摩擦係数）、高寿命（耐摩耗性）、及び、異音の発生の防止等の種々の特性が求められている。乾式ブレーキ用摩擦材において、高速高負荷制動時の摩擦係数の低下、いわゆるフェード現象発生の原因は、高速高負荷制動時等の高温環境下で有機物が熱分解した液状物が流動層として摩擦面に存在することが原因であると言われている。したがって、摩擦材組成において、有機充填材や結合材等の有機物の含有を減量することでフェード現象の発生を抑制することが可能であると考えられる。
【０００３】
しかしながら、有機物の減量として、（ｉ）結合材等に使用される樹脂類の減量は摩擦材の強度の低下を招く、（ｉｉ）有機充填材の減量は、摩擦材の柔軟性や耐摩耗性の低下を招く、等の問題を誘発することから現実的ではない。
【０００４】
例えば、有機充填材として汎用されるカシューダストは、高温環境下で熱分解し液状化する等、耐熱性に問題があるため、カシューダストの代わりに加硫ゴムを摩擦材に配合することによって、高速制動時のブレーキ効力の変動を抑制する技術が報告されている（特許文献１を参照）。配合される加硫ゴムは、天然ゴムやスチレンゴム、ブタジエン等を加硫し、耐熱性を向上させているものある。
【０００５】
また、カシューダストの代わりに、昇華性を有しガス化し易いメラミンシアヌレートを摩擦材に配合することによって、液状物による制動時のフェード現象の発生を防止し、摩擦係数を高める技術が報告されている（特許文献２を参照）。
【０００６】
また、葉片状シリカを摩擦材に配合することによって、有機物の熱分解による気液状物を吸収し、摩擦面の摩擦係数が大幅に低下するフェード現象の発生を抑制する技術が報告されている（特許文献３を参照）。特許文献３の技術は、フェノール樹脂等の結合材等の有機物が熱分解することによって生じる気液状物を葉片状シリカの細孔内に吸収することで、気液状物が摩擦面に残留するのを防止し、摩擦面の摩擦係数が低下するフェード現象の発生を抑制できるというものである。
【先行技術文献】
【特許文献】
【０００７】
【特許文献１】特開２００７−２５４５６４号公報
【特許文献２】特開平１０−３３０７３１号公報
【特許文献３】特開２００９−１０２５８４号公報
【発明の概要】
【発明が解決しようとする課題】
【０００８】
ところで、乾式ブレーキ用摩擦材は、高温フェードが発生するときのロータ，パッド間の摩擦面は４００℃以上となる上に、高い摩擦力が負荷される。このため、乾式ブレーキ用摩擦材は、高速高負荷制動時等に発生する有機物の熱分解による液状物を摩擦面から排除することが、フェード時における摩擦係数低下を抑制するために必要となり、有機物の熱分解液状物に対する高い吸収効率を有することが要求される。この点、摩擦面に一定量の潤滑油が常時存在する湿式摩擦材では摩擦面が高温となることがなく、油を一気に吸収すると油の保持力が損なわれて、逆に冷却性や耐熱性が低下することから、乾式ブレーキ用摩擦材特有の問題となっている。
【０００９】
特許文献１の技術では、加硫ゴムが熱分解し液状物を生じるため、フェード性能は依然として改善の余地がある。また、特許文献２に記載のメラミンシアヌレートは層状の結晶構造を形成し潤滑性能を有するため、摩擦係数の向上効果は限定的であることが予想される。更に、メラミンシアヌレートは、カシューダストのような柔軟性がある材料ではないことから、ブレーキ振動を吸収できず、ブレーキ鳴き等のブレーキ特性が悪化する可能性が高い。
【００１０】
特許文献３に記載の葉片状シリカの形状は、鱗片状シリカや葉片状鉱物等に近いと考えられることから、葉片状シリカの細孔の大きさは数μｍ以上であると推定される。この大きな細孔は、摩擦材の高温・高圧成形時のフェノール樹脂等の結合材の流入や、制動時に発生する摩耗粉による目詰まり等により、一部が塞がれ消失する可能性が高い。そのため、十分な気液状物の吸収効果を発揮できず、効果的にフェード現象の発生を抑制できない可能性がある。
【００１１】
そこで、本発明は、十分な強度を有し、優れた柔軟性や耐摩耗性を維持しながらフェード性能に優れた乾式ブレーキ用摩擦材を提供することを課題とする。
【課題を解決するための手段】
【００１２】
本発明者らは、上記課題を解決するため鋭意研究し、特定中心細孔径を有する多数の細孔を含む多孔質シリカを摩擦材に含有させることにより、高速高負荷制動時等における摩擦係数低下を抑制し、優れたフェード性能を示すことを見出した。しかも、十分な強度を有し、優れた柔軟性及び耐摩耗性を維持していることを見出し、本発明を完成するに至った。
【００１３】
すなわち、本発明は以下の〔１〕〜〔５〕を特徴構成とする。
〔１〕摩擦材原料として、繊維基材、結合材、有機充填材、及び、無機充填材を含有する乾式ブレーキ用摩擦材であって、前記無機充填材として、中心細孔径が１．０ｎｍ以上５０．０ｎｍ以下の複数の細孔を有する多孔質シリカを含有する、乾式ブレーキ用摩擦材。
【００１４】
上記〔１〕の構成によれば、高速高負荷制動時等における摩擦係数低下を抑制するフェード性能に優れた乾式ブレーキ用摩擦材を提供することができる。フェード現象発生の原因となる高温環境下で熱分解した有機物の液状物を、多孔質シリカが吸収することにより優れた高速高負荷制動時における摩擦係数の低下を抑制する効果を発揮できる。特に、多孔質シリカの中心細孔径を５０．０ｎｍ以下とすることで、摩擦材の成形時に液状物が細孔に流入して閉塞されるといった不都合が防止され、成形された摩擦材に対して多数の細孔が形成された状態となる。そして、多孔質シリカの中心細孔径を１．０ｎｍ以上とすることで、有機物の熱分解によって生じる分子サイズに対して所望の吸収性能が発揮される。このように、有機充填材や結合材等の有機物の配合量に制限を設けなくとも優れた高速高負荷制動時における摩擦係数の低下を抑制する効果を発揮できることから、十分な強度を有し、優れた柔軟性や耐摩耗性を維持することができる。
【００１５】
〔２〕前記多孔質シリカの前記細孔の容積の総和が、前記摩擦材原料中に含有する有機物が４００℃で液状物となったときの体積の総和以上である上記〔１〕の乾式ブレーキ用摩擦材。
【００１６】
上記〔２〕の構成によれば、多孔質シリカの前記細孔の容積の総和が、前記摩擦材原料中に含有する有機物が４００℃で液状物となったときの体積の総和以上であると、フェード性能低下の原因である有機物の熱分解液状物を、多孔質シリカの細孔内に理論的に全量吸収できる。これにより、優れた高速高負荷制動時における摩擦係数の低下を抑制する効果を発揮できる。
【００１７】
〔３〕前記多孔質シリカの比表面積が、５００ｍ２／ｇ以上１５００ｍ２／ｇ以下である上記〔１〕又は〔２〕の乾式ブレーキ用摩擦材。
【００１８】
上記〔３〕の構成によれば、多孔質シリカの比表面積を好適化することにより、成形性に優れ単位重量当たりの吸収量の高い摩擦材が提供されるため、フェード性能低下の原因となる有機物の熱分解液状物が効率的に吸収され、優れた高速高負荷制動時における摩擦係数の低下を抑制する効果を発揮できる。
【００１９】
〔４〕前記多孔質シリカの前記細孔の容積が、０．３ｃｍ３／ｇ以上４．０ｃｍ３／ｇ以下である上記〔１〕〜〔３〕の何れかの乾式ブレーキ用摩擦材。
【００２０】
上記〔４〕の構成によれば、多孔質シリカの細孔容積を好適化することにより、成形性に優れ単位重量当たりの吸収量の高い摩擦材が提供されるため、フェード性能低下の原因となる有機物の熱分解液状物が効率的に吸収され、優れた高速高負荷制動時における摩擦係数の低下を抑制する効果を発揮できる。
【００２１】
〔５〕前記多孔質シリカが、メソポーラスシリカである上記〔１〕〜〔４〕の何れかの乾式ブレーキ用摩擦材。
【００２２】
上記〔５〕の構成によれば、均一で規則的なメソ径（２．０ｎｍ以上５０．０ｎｍ以下）の微細な細孔を有し、かつ、大きな細孔を有せず、細孔容積が大きいという優れた物性を有するメソポーラスシリカを利用した摩擦材を提供できる。かかるメソポーラスシリカの優れた物性は、有機物の熱分解液状物を効率的な吸収において好適である。そして、メソ径の細孔は、ブレーキ制動時に生じる摩耗粉による細孔の目詰まりが起こり難いと共に、摩擦材の高温・高圧成形時に結合材等の樹脂類が細孔に流入することによる細孔容積の減少を招くことがない。したがって、効果的かつ持続的に有機物の熱分解液状物を吸収でき、より優れた摩擦係数の低下抑制効果を発揮できる。
【図面の簡単な説明】
【００２３】
【図１】本実施形態に係る乾式ブレーキ用摩擦材の実施例及び比較例の摩擦材原料の配合組成とその性能評価を要約した図である。
【発明を実施するための形態】
【００２４】
以下、本発明の実施形態について詳細に説明するが、本発明はその趣旨を超えない限り、以下の実施形態によって限定されるものではない。
【００２５】
本実施形態に係る乾式ブレーキ用摩擦材は、非石綿系摩擦材（ＮＡＯ材）である。また、摩擦面が潤滑油で潤滑された湿式摩擦材とは異なり、潤滑されない乾式ブレーキ用摩擦材である。
【００２６】
本実施形態に係る乾式ブレーキ用摩擦材は、後述する繊維基材、結合材、有機充填材、及び無機充填材等を含有し、更に、無機充填材として、特定中心細孔径の多数の細孔を有する多孔質シリカを含有する。これらの他にも乾式ブレーキ用摩擦材を製造する際に一般に使用される材料をも含有させることができる。ここで、本実施形態に係る乾式ブレーキ用摩擦材を製造する上で混合する全ての材料を摩擦材原料と称する。
【００２７】
繊維基材は、有機繊維や金属繊維、天然又は人造の無機繊維等を例示することができる。繊維基材の具体例は、有機繊維としては、芳香族ポリアミド繊維（アラミド繊維）、アクリル繊維、セルロース繊維、及び、炭素繊維等を挙げることができる。金属繊維としては、スチール、ステンレス、アルミ、亜鉛、及び、スズ等の単独金属、並びに、それぞれの合金金属による繊維を挙げることができる。無機繊維としては、ロックウール、及び、ガラス繊維等を挙げることができる。繊維基材は、１種類を単独で、又は、複数種類を併用することもできる。また、繊維基材の含有量は特に制限されるものではないが、摩擦材原料全体に対して、好ましくは３．０〜１５．０重量％含有することができる。
【００２８】
結合材は、摩擦材原料を結合させる機能を有するものである。結合材の具体例としては、フェノール樹脂、エポキシ樹脂、メラミン樹脂、及び、イミド樹脂等を挙げることができ、それぞれのエストラマー、炭化水素樹脂、及び、エポキシ等の変性した樹脂を使用することもできる。結合材は、１種類を単独で、又は、複数種類を併用することもできる。また、結合材の含有量は特に制限されるものではないが、摩擦材原料全体に対して、好ましくは３．０〜１５．０重量％、特に好ましくは３．０〜１０．０重量％含有することができる。
【００２９】
有機充填材は、カシューダスト、ゴム粉、タイヤ粉、及び、フッ素ポリマー等を含有させることができ、これらの１種類を単独で、又は、複数種類を併用することもできる。しかしながら、上記具体例に限定するものではなく、当該技術分野で公知の有機充填材を好ましく利用することができる。有機充填材の含有量は特に制限されるものではない。しかしながら、有機充填材が少なすぎると、摩擦材の柔軟性及び耐摩耗性が低下し、また、有機充填材が多すぎると成形性が低下する。有機充填材は、熱分解により液状物となりフェード現象の原因となるため、多孔質シリカの細孔容積等に応じて含有量を決定することが好ましい。例えば、摩擦材原料に対して、好ましくは１．０〜１０．０重量％、特に好ましくは３．０〜８．０重量％含有することができる。
【００３０】
無機充填材として、特定中心細孔径の多数の細孔を有する多孔質シリカを含有する。多孔質シリカは、多数の微細な細孔が形成された多孔質構造を有する二酸化ケイ素等のケイ素酸化物を主成分とする物質である。
【００３１】
多孔質シリカの各細孔の中心細孔径は、１．０ｎｍ以上５０．０ｎｍ以下の範囲であり、好ましくは２．０ｎｍ以上２０．０ｎｍ以下の範囲であり、特に好ましくは２．０ｎｍ以上７．０ｎｍ以下の範囲である。また、最大の中心細孔径は、２００．０ｎｍとすることが好ましい。中心細孔径は、当該技術分野で公知の方法、例えばBarrett Joyner Hallender（ＢＪＨ）法等で測定することができる。中心細孔径は、細孔容積（Ｖ）を細孔直径（Ｄ）で微分した値（ｄＶ／ｄＤ）を、細孔直径（Ｄ）に対してプロットした曲線（細孔径分布曲線）の最大ピークにおける細孔直径を意味するものとする。
【００３２】
多孔質シリカは、多数の微細な細孔が形成された多孔質構造を有することから、摩擦材に配合することで、フェード性能低下の原因となる高速高負荷等でのブレーキ制動時に摩擦材中の有機物の熱分解によって生じる液状物を細孔内に吸収することができる。特に、上記範囲内の中心細孔径の細孔を有する多孔質シリカを配合することで、有機物の熱分解液状物を効率的に吸収することができる。また、摩擦材の高温・高圧成形時における結合材等の樹脂類の比較的分子量が大きく高粘度の液状物の細孔への流入を抑制でき、細孔が良好に保持された摩擦材を製造できると共に、ブレーキ制動時に生じる摩耗粉による細孔の目詰まりが起こり難い。これにより、効果的かつ持続的に有機物の熱分解液状物を吸収することができ、優れた高速高負荷制動時における摩擦係数の低下を抑制する効果を発揮できる。一方、多孔質シリカの細孔の中心細孔径が上記範囲より小さいと、有機物の熱分解液状物の吸収が遅くなる。更に、高分子量有機物等の分子サイズが大きい有機物の熱分解液状物の場合には細孔内に吸収できず、十分に高速高負荷制動時における摩擦係数の低下を抑制する効果を発揮できないことから好ましくない。また、多孔質シリカの細孔の中心細孔径が上記範囲を超えると、摩擦材の高温・高圧成形時における結合材等の樹脂類の細孔内への流入やブレーキ制動時に生じる摩耗粉による細孔の目詰まり等が生ずる。これらに起因して、細孔の容積が小さくなり効果的かつ持続的に有機物の熱分解液状物を吸収できず、十分に高速高負荷制動時における摩擦係数の低下を抑制する効果を発揮できないことから好ましくない。
【００３３】
多孔質シリカに形成された細孔の容積の総和が、摩擦材原料中に含有する有機物が４００℃で液状物となったときの体積の総和以上であることが好ましく、特に好ましくは２倍以上である。この有機物は、カシューダスト等の有機充填材，フェノール樹脂等の結合剤，アラミド繊維等の繊維基材であり、特に有機充填剤（本実施形態ではカシュ―ダスト）の液状物が大半である。ここで、有機物の熱分解液状物の体積は、例えば、有機物を４００℃で１時間加熱後、アセトンによって抽出される成分の体積を意味することができる。加熱温度は、フェード現象が認められる温度域である４００℃に設定した。このように多孔質シリカの細孔の容積の総和が、有機物が４００℃で液状物となったときの体積の総和以上とすることで、フェード性能低下の原因である有機物の熱分解液状物を理論的に全量吸収できることとなり、優れた高速高負荷制動時における摩擦係数の低下を抑制する効果を発揮することができる。一方、多孔質シリカの細孔の容積の総和よりも、有機物が４００℃で液状物となったときの体積の総和が上回ると、有機物の熱分解液状物の全量を吸収できず、摩擦面に残留した有機物の熱分解液状物がフェード性能の低下を招くため、好ましくない。
【００３４】
多孔質シリカに形成された細孔の容積は、好ましくは０．３ｃｍ３／ｇ以上４．０ｃｍ３／ｇ以下、特に好ましくは０．６ｃｍ３／ｇ以上１．０ｃｍ３／ｇ以下である。これにより、単位重量当たりの吸収量が高く、フェード性能低下の原因となる有機物の熱分解液状物を効率的に吸収でき、更に優れた高速高負荷制動時における摩擦係数の低下を抑制する効果を発揮できる。一方、細孔の容積が、上記範囲よりも小さくなると、液状物を吸収するために大量の多孔質シリカを摩擦材に配合することが必要となり、その結果、摩擦材の成形性や強度が低下すると共に、摩耗性も悪化するため好ましくない。特に、シリカは比較的高いモース硬度を有するため、過剰量を配合すると摩擦材の攻撃性が高くなりすぎることからも好ましくない。上記範囲を超えると、多孔質シリカの重量が軽くなりすぎ、摩擦材原料の混合の際に飛散してしまう等、取り扱いが容易ではなくブレーキパッド用等の工業製品としては適さない。
【００３５】
多孔質シリカの比表面積が、好ましくは５００ｍ２／ｇ以上１５００ｍ２／ｇ以下で、特に好ましくは８００ｍ２／ｇ以上１５００ｍ２／ｇ以下、更に好ましくは８００ｍ２／ｇ以上１０００ｍ２／ｇ以下である。多孔質シリカの比表面積が上記範囲内であれば、単位重量当たりの細孔数が多く、フェード性能低下の原因となる有機物の熱分解液状物を効率的に吸収でき、更に優れた高速高負荷制動時における摩擦係数の低下を抑制する効果を発揮できる。一方、比表面積が上記範囲よりも小さくなると、有機物の熱分解液状物を吸収するために大量の多孔質シリカを摩擦材に配合することが必要となり、その結果、摩擦材の成形性や強度が低下すると共に、摩耗性も悪化するため好ましくない。上記範囲を超えると、多孔質シリカの重量が軽くなりすぎ、摩擦材原料の混合の際に飛散してしまう等、取り扱いが容易ではなくブレーキパッド用等の工業製品としては適さない。
【００３６】
多孔質シリカの形状は、上記特性を効果的に発揮でき、かつ、他の摩擦材原料と均等に混合する限り特に制限はなく、当該技術分野で使用される公知の形態のものを使用することができる。例えば、粉体状、粒子状、及び、繊維状等とすることができる。好ましくは、粒子状であり、特に好ましくは平均粒子径が１．０〜５０．０μｍである。摩擦材原料中で良好な分散性を示し、優れた耐摩耗性を示すことから好ましい。
【００３７】
多孔質シリカは、メソポーラスシリカであることが好ましい。メソポーラスシリカは、均一で規則的なメソ径（２．０ｎｍ以上５０．０ｎｍ以下）の微細な細孔を有するシリカであり、大きな細孔を有せず、細孔容積が大きいという物性を有する。かかる物性は、有機物の熱分解液状物の効率的な吸収において好適である。そして、ブレーキ制動時に生じる摩耗粉による細孔の目詰まりが起こり難いと共に、摩擦材の高温・高圧成形時に結合材等の樹脂類が細孔に流入することによる細孔容積の減少を招くことがない。したがって、持続的かつ効果的に有機物の熱分解液状物を吸収でき、更に優れた高速高負荷制動時における摩擦係数の低下を抑制する効果を発揮できる。メソポーラスシリカは、二次元又は三次元の円筒構造、もしくは三次元のかご型構造等の様々な構造を持つものを使用することができる。例えば、細孔が二次元ヘキサゴナル状（六角形状）に配列した均一な構造を持つものも好ましく使用することができるが、細孔構造の均一性は特に要求されない。
【００３８】
多孔質シリカは、市販品を好適に使用することができる他、当該技術分野で公知の方法により製造したものを使用してもよい。
【００３９】
無機充填材としては、多孔質シリカ以外にも、必要に応じて、種々の無機物を含有させることができる。
【００４０】
例えば、アブレーシブ材としてモース硬度が６．５以上の無機物を含有させることができる。アブレーシブ材は、主に、研削特性を与えるため摩擦材に含有させるものである。
【００４１】
アブレーシブ材としては、例えば、ケイ酸ジルコニウム、酸化ジルコニウム（ジルコニア）、酸化アルミニウム（アルミナ）、酸化クロム（酸化クロム（ＩＩ）等）等を使用することができる。しかしながら、これらに限定されることなく、当該技術分野で公知のアブレーシブ材を好ましく使用することができる。アブレーシブ材は、１種類を単独で、又は、複数種類を併用することもできる。また、アブレーシブ材の含有量は特に制限はなく、当該技術分野で通常使用される含有量とすることができる。
【００４２】
更に、チタン酸塩を含有させることができる。チタン酸塩は、チタン酸アルカリ金属塩、チタン酸アルカリ金属・第二族塩等が例示でき、具体例としては、チタン酸カリウム、チタン酸ナトリウム、チタン酸リチウム、チタン酸リチウムカリウム、チタン酸マグネシウムカリウム等を挙げることができる。チタン酸塩は、摩擦材原料全体に対して好ましくは１０．０〜３０．０重量％含有する。チタン酸塩を含有することにより耐摩耗性を付与することができ、環境負荷の高い銅成分を実質的に含有しない（銅フリー化）摩擦材として構成する場合には銅成分の削減に伴う耐摩耗性悪化を補填することができる。
【００４３】
また、ｐＨ調製材として、水酸化カルシウム（消石灰）等を含有することができる。
【００４４】
また、銅、鉄（スチール）、アルミ、亜鉛、スズ等の単独金属、並びに、それぞれの合金金属による金属粉や金属繊維等金属を必要に応じて含有させることができ、摩擦材の強度を向上させることができる。しかしながら、金属粉や金属繊維等の金属は、摩擦材の必須の構成成分ではなくコスト低減等の観点から必ずしも含有する必要はない。したがって、環境負荷の高い銅成分を実質的に含有しない（銅フリー化）摩擦材として構成することができ、その場合には、摩擦材には銅成分は含有しないか、含有する場合であっても摩擦材原料全体に対して０．５重量％以下とすることができる。
【００４５】
これらの無機充填材は、１種類を単独で、又は、複数種類を併用することもできる。無機充填材の含有量は特に制限はなく、当該技術分野で通常使用される含有量とすることができる。
【００４６】
更に、本実施形態の乾式ブレーキ用摩擦材には潤滑材を含有させることができ、具体例としては、コークス、黒鉛（グラファイト）、カーボンブラック、及び、金属硫化物等を挙げることができる。金属硫化物は、硫化スズ、三硫化アンチモン、二硫化モリブテン、硫化タングステン等が例示できる。潤滑材は、１種類を単独で、又は、複数種類を併用することもできる。潤滑材の含有量は特に制限はなく、当該技術分野で通常使用される含有量とすることができる。
【００４７】
本実施形態の乾式ブレーキ用摩擦材は、当該技術分野で公知の方法により製造することができ、摩擦材原料を配合し混合する混合工程と、混合された摩擦材原料を所望の形状に成形する成形工程により製造することができる。
【００４８】
ここで、混合工程は、摩擦材原料を粉体状で混合することが好ましく、これにより摩擦材原料を均一に混合することが容易となる。混合方法は、摩擦材原料を均一に混合できる限り特に制限はなく、当該技術分野で公知の方法で行うことができる。好ましくは、混合に際しては、へンシェルミキサやレディーゲミキサ等の混合機を使用して混合することができ、例えば、常温で１０分程度混合する。このとき、摩擦材原料の混合物が昇温しないように公知の冷却方法によって冷却しながら混合するようにしてもよい。
【００４９】
成形工程は、摩擦材原料をプレス等で押し固めることにより行うことができ、当該技術分野で公知の方法に基づいて行うことができる。プレスによる成形に際しては、摩擦材原料を加熱して押し固めて成形するホットプレス工法と、摩擦材原料を加熱せずに常温で押し固めて成形する常温プレス工法の何れで行ってもよい。ホットプレス工法で成形する場合には、例えば、成形温度を１４０℃〜２００℃（好ましくは１６０℃）とし、成形圧力を１０ＭＰａ〜３０ＭＰａ（好ましくは２０ＭＰａ）とし、成形時間を３分〜１５分（好ましくは１０分）とすることができる。常温プレス工法で成形する場合には、例えば、成形圧力を５０ＭＰａ〜２００ＭＰａ（好ましくは１００ＭＰａ）とし、成形時間を５秒〜６０秒（好ましくは１５秒）とすることで成形することができる。続いて、クランプ処理（例えば、１８０℃、１ＭＰａ、１０分）を行う。その後、１５０℃〜２５０℃、５分〜１８０分の熱処理（好ましくは、２３０℃、３時間）を行うことができる。
【００５０】
更に、必要に応じて、摩擦材の表面を研磨し摩擦面を形成する研磨工程を設けてもよい。
【００５１】
本実施形態の乾式ブレーキ用摩擦材は、車両等のディスクブレーキ用パッドに適用できるが、これに限られるものではなく、ブレーキシュー等、当該技術分野において公知の摩擦材が適用できるものに適用することができる。本実施形態の乾式ブレーキ用摩擦材は、例えば、裏板としての金属板や樹脂板等の板状部材と一体化してブレーキ用パッドとして使用することができる。
【００５２】
本実施形態の乾式ブレーキ用摩擦材によれば、特定中心細孔径の多数の細孔を有する多孔質シリカを含有させることにより、高速高負荷制動時における摩擦係数低下を抑制することができ、優れたフェード性能を示すことができる。フェード現象発生の原因となる高温環境下で熱分解した有機物の液状物を、多孔質シリカが吸収することによりフェード現象の発生を効果的に抑制できる。有機充填材や結合材等の有機物を配合量に制限を設けなくとも十分なフェード現象発生を抑制できることから、十分な強度を有し、優れた柔軟性や耐摩耗性を維持することができる。
【実施例】
【００５３】
以下に、本実施形態の乾式ブレーキ用摩擦材の実施例について説明するが、本発明はこれらの実施例に限定するものではない。
【００５４】
実施例１〜２及び比較例１〜５として、図１に示す配合量に従って摩擦材原料を配合し作製した摩擦材をブレーキパッドに使用し、パッド物性及びフェード性能について評価を行った。なお、図中の各摩擦材原料組成における配合量の単位は、摩擦材原料全体に対する重量％である。
【００５５】
実施例１及び２は、多孔質シリカとして物性の異なるメソポーラスシリカ（実施例：メソポーラスシリカ（１）、実施例２：メソポーラスシリカ（２））を配合したものである。比較例１では多孔質シリカに代えて珪藻土を配合した。比較例２では多孔質シリカに代えオイル吸着材を配合した。オイル吸着材としては、ワイエスピー社製の「オーエスライト」を使用した。このオイル吸着材は、油の吸収量は珪藻土の４〜５倍である。比較例３では多孔質シリカを配合せず、他の代替材料も配合しなかった。比較例４では多孔質シリカに代えてゼオライト配合した。ゼオライトは、中心細孔径が約０．４ｎｍとマイクロ細孔を持つ多孔質構造体である。比較例５では、実施例１で配合したメソポーラスシリカ（１）と同じものを配合したが、配合量を５分の１とした。
【００５６】
実施例及び比較例で使用したメソポーラスシリカ、珪藻土、オイル吸着材の各化合物の物性を下記表１に要約する。表中、中心細孔径は、細孔容積（Ｖ）を細孔直径（Ｄ）で微分した値（ｄＶ／ｄＤ）を、細孔直径（Ｄ）に対してプロットした曲線（細孔径分布曲線）の最大ピークにおける細孔直径を意味するものとし、Barrett Joyner Hallender（ＢＪＨ）法等で測定した。
【００５７】
【表１】
2019023255.tif 000003
【００５８】
また、本実施例及び比較例の摩擦材における有機物の熱分解液状物量は、有機充填材（カシューダスト）を４００℃で１時間加熱し、アセトンによって抽出することが成分量であり、カシューダスト１ｇ当たり０．３ｃｍ３であった。
【００５９】
（パッド物性）
パッド物性として、気孔率とパッド圧縮変形量で評価した。何れの測定結果も、比較例３での測定値を１とした相対値で示した。
【００６０】
気孔率の測定は、ＪＩＳ  Ｄ４４１８に従いオイル含浸法にて行った。
【００６１】
パッド圧縮変形量の測定は、ＪＩＳ  Ｄ４４１３に従い行った。
【００６２】
（フェード性能）
フルサイズダイナモメータ試験機を使用し、ＪＡＳＯ Ｃ４０６（乗用車）に準じるダイナモメータ試験のうち、第１フェード試験のみ実施した。なお、試験前に摺合せを５０回実施した。得られた結果より、最も摩擦係数が低い制動６回目の数値を比較した。
【００６３】
結果を図１に示す。メソポーラスシリカを配合した実施例１〜２では、フェード時の摩擦係数の低下が抑制され、優れたフェード性能を有することが認められた。メソポーラスシリカの細孔にフェード性能低下の原因となる有機物の熱分解液状物が吸収されたと考えられる。
【００６４】
一方、大きな細孔を持つ珪藻土を配合した比較例１では、摩擦係数の低下が確認された。また、オイル吸着材を配合した比較例２、及び、ゼオライトを配合した比較例４においても、摩擦係数の低下を効果的に抑制できず、十分なフェード性能の改善効果を得ることができないことが確認された。ゼオライトも、多孔質構造体であるが、中心細孔径が約０．４ｎｍとマイクロ細孔を持つことから、有機物の熱分解液状物の吸収性が低く、十分な効果を発揮できなかったと考えられる。また、細孔容積０．７０５ｃｍ３／ｇのメソポーラスシリカ（１）を１重量％しか配合しなかった実施例５では、摩擦係数の低下を効果的に抑制できず、十分なフェード性能の改善効果を得ることができないことが確認された。比較例５の摩擦材は気孔率も低く、細孔容積が有機物の熱分解液状物を全量吸収することに足りる細孔容積を確保できなかったことが原因として考えられる。これらの結果より、優れたフェード性能を効果的に発揮するためには、多孔質シリカの中心細孔径や細孔容積を適切に制御することが重要であることが判明した。
【００６５】
また、メソポーラスシリカを配合した実施例１〜２は、圧縮変形性の点でも良好な特性を有することが確認された。
【産業上の利用可能性】
【００６６】
本発明の摩擦材は、車両等のディスクブレーキ用パッドやブレーキシュー等、当該技術分野において公知の摩擦材が要求される分野に適用することができる。
【図１】
2019023255.tif 000004